(57)【要約】  複数のｐｎ接合（６）を有し、該ｐｎ接合（６）に挟まれるｎ型ドリフト領域（４ａ）とｐ型仕切り領域（４ｂ）とが交互に接して並ぶ並列ｐｎ層（４）と、該並列ｐｎ層（４）の表面側にＭＯＳゲート構造を有し、反対主面側にｎ型のバッファ層が接し、前記バッファ層の不純物濃度は前記ｎ型ドリフト領域（４ａ）と同程度以下の低濃度である超接合ＭＯＳＦＥＴにおいて、前記並列ｐｎ層（４）内のｐ型仕切り領域（４ｂ）の少なくとも一つの前記ｎ型ドリフト領域（４ａ）の不純物濃度より低濃度のｎ-型領域（４ｃ）に置き換えられている超接合ＭＯＳＦＥＴとする。このようにすることで、逆回復動作時のハードリカバリ波形を緩和した超接合ＭＯＳＦＥＴとその製造方法を提供することができる。さらに、逆回復電流（Ｉｒｐ）と逆回復時間（ｔｒｒ）を低減し、高速スイッチングおよび低逆回復損失を得ることのできる超接合ＭＯＳＦＥＴとその製造方法を提供することができる。
2015040938.tif 000002
【特許請求の範囲】
【請求項１】
第１導電型のドレイン層の第１主面上に垂直方向に伸びる相互に平行な複数のｐｎ接合を有し、該ｐｎ接合に挟まれる第１導電型のドリフト領域と第２導電型の仕切り領域とが交互に接して並ぶ並列ｐｎ層と、前記並列ｐｎ層の第１主面側にＭＯＳゲート構造を有し、前記並列ｐｎ層と前記ドレイン層との間に第１導電型の第１バッファ層が設けられ、前記第１バッファ層の不純物濃度は前記ドリフト領域より低濃度である半導体装置において、前記並列ｐｎ層内の前記仕切り領域の少なくとも一つが前記ドリフト領域の不純物濃度より低濃度の第１導電型領域に置き換えられていることを特徴とする半導体装置。
【請求項２】
前記第１バッファ層と前記ドレイン層との間に前記ドリフト領域より不純物濃度が高濃度の第１導電型の第２バッファ層を備えることを特徴とする請求項１に記載の半導体装置。
【請求項３】
前記第２バッファ層よりも前記並列ｐｎ層の方がキャリアライフタイムが短いことを特徴とする請求項２に記載の半導体装置。
【請求項４】
前記第２バッファ層よりも前記第１バッファ層の方がキャリアライフタイムが短いことを特徴とする請求項３に記載の半導体装置。
【請求項５】
前記第２バッファ層はライフタイムを調整されていないことを特徴とする請求項３または４に記載の半導体装置。
【請求項６】
第１導電型のドレイン層の第１主面上に設けられたドリフト領域より不純物濃度が高濃度の第１導電型の高濃度バッファ層と、前記高濃度バッファ層上に設けられた、前記ドリフト領域の不純物濃度より低濃度の第１導電型の低濃度バッファ層と、前記低濃度バッファ層上に設けられた、第１導電型のドリフト領域と第２導電型の仕切り領域とを交互に繰り返し配置した並列ｐｎ層と、を備え、前記仕切り領域の少なくとも一つが前記ドリフト領域の不純物濃度より低濃度の第１導電型領域に置き換えられている半導体装置の製造方法であって、
前記並列ｐｎ層のキャリアライフタイムを重金属の添加または荷電粒子の照射により前記高濃度バッファ層より短くする工程を含むことを特徴とする半導体装置の製造方法。
【請求項７】
第１導電型のドレイン層の第１主面上に、第１導電型のドリフト領域と第２導電型の仕切り領域とを交互に繰り返し配置した並列ｐｎ層を備え、前記仕切り領域の少なくとも一つが前記ドリフト領域の不純物濃度より低濃度の第１導電型領域に置き換えられている半導体装置の製造方法であって、
前記ドレイン層の第１主面上に、前記ドリフト領域より不純物濃度が高濃度の第１導電型の高濃度バッファ層を形成する工程と、
前記高濃度バッファ層上に、前記ドリフト領域の不純物濃度より低濃度の第１導電型の低濃度バッファ層を形成する工程と、
前記低濃度バッファ層上に前記並列ｐｎ層を形成する工程と、
前記並列ｐｎ層側から重金属の添加または荷電粒子の照射を行うことにより、前記並列ｐｎ層のキャリアライフタイムを前記高濃度バッファ層のキャリアライフタイムより短くする工程と、
を含むことを特徴とする半導体装置の製造方法。
【請求項８】
第１導電型のドレイン層の第１主面上に、第１導電型のドリフト領域と第２導電型の仕切り領域とを交互に繰り返し配置した並列ｐｎ層を備え、前記仕切り領域の少なくとも一つが前記ドリフト領域の不純物濃度より低濃度の第１導電型領域に置き換えられている半導体装置の製造方法であって、
半導体基板のおもて面側に前記並列ｐｎ層を形成する工程と、
前記半導体基板のおもて面側において、前記並列ｐｎ層上に素子構造を形成する工程と、
前記半導体基板の裏面側に、前記ドリフト領域の不純物濃度より低濃度の第１導電型の低濃度バッファ層を形成する工程と、
前記半導体基板の裏面側の、前記低濃度バッファ層よりも浅い位置に、前記ドリフト領域より不純物濃度が高濃度の第１導電型の高濃度バッファ層を形成する工程と、
前記高濃度バッファ層側から重金属の添加または荷電粒子の照射を行うことにより、前記並列ｐｎ層のキャリアライフタイムを前記高濃度バッファ層のキャリアライフタイムより短くする工程と、
を含むことを特徴とする半導体装置の製造方法。
【発明の詳細な説明】
【技術分野】
【０００１】
本発明は、半導体装置（絶縁ゲート型電界効果トランジスタ）およびその製造方法に関する。
【背景技術】
【０００２】
電力用半導体装置に用いられる半導体素子として、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ：絶縁ゲート型電界効果トランジスタ）やＩＧＢＴ（Ｉｎｓｕｌａｔｅｄ  Ｇａｔｅ  Ｂｉｐｏｌａｒ  Ｔｒａｎｓｉｓｔｏｒ：絶縁ゲート型バイポーラトランジスタ）等が公知である。図５は、通常のインバータ回路図である。図６は、通常のＩＧＢＴ（ａ）とＭＯＳＦＥＴ（ｂ）の要部断面図である。図５に示すインバータ回路１０００用に使用される高耐圧スイッチング素子として、ＩＧＢＴ１０１が広く普及している。ＩＧＢＴ１０１は、バイポーラトランジスタの高耐圧・低オン電圧といった特長や、ＭＯＳＦＥＴよりは低速ながら、高速動作が可能といった優れた特長を有しており、現在のパワーエレクトロニクスを支える重要な半導体素子である。【０００３】
しかし、図６（ａ）の要部断面図に示すＩＧＢＴ１０１は、同図（ｂ）に示すＭＯＳＦＥＴ３０１と異なり、逆耐圧接合（コレクタ接合１０３）を有するため、通常は逆方向（エミッタＥを正極、コレクタＣを負極とするバイアス方向）に電流を流すことができない。ＩＧＢＴ１０１が導通状態から順阻止状態になる際に、回路内のインダクタンス成分により逆方向に高電圧のサージ電圧が発生することがある。このサージ電圧がＩＧＢＴ１０１に印加されると、通常、逆耐圧が保護されていないＩＧＢＴ１０１は破壊のおそれがあるが、インバータ回路に使用される際には、ＩＧＢＴ１０１のターンオフ時ごとに発生するＬ負荷（誘電負荷）電流を還流させるために逆並列に接続されているダイオード４０１（図５参照）により保護されるようになっている。符号１０２，３０２はｎ-型ドリフト層である。【０００４】
一方、インバータの高周波化への要求の高まりを受け、前述のようなＩＧＢＴ１０１と通常の還流用ダイオード４０１の並列接続ではスイッチングの高速化に限界があるため、高速スイッチング可能なＩＧＢＴ１０１と高速ダイオードが使用されることがある。高速ダイオードは、ダイオードに順方向電流が流れている状態から逆阻止状態に遷移する際の逆回復に要する時間を通常のダイオードより短くしたものであり、逆回復損失を小さくすることができる。【０００５】
図２は、従来の超接合ＭＯＳＦＥＴの要部断面図（ａ）と、（ａ）に対応する基板の深さ方向に合わせて縦軸を深さにとったキャリアライフタイム分布図である。さらに近年は、スイッチング素子のいっそうの高速化のため、ＩＧＢＴ１０１を図２（ａ）に示す超接合ＭＯＳＦＥＴ２０１へ置き換えることが検討されている。置き換えが検討されている超接合ＭＯＳＦＥＴ２０１（図２参照）は、ドリフト層２０５を、不純物濃度を高めたｎ型の領域（以下、ｎ型ドリフト領域とする）２０２ａとｐ型の領域（以下、ｐ型仕切り領域とする）２０２ｂとを基板主面に平行な方向に交互に繰り返し、かつ狭い間隔（ピッチ幅）で配置した並列ｐｎ層とした超接合（ＳＪ：スーパージャンクション）構造を備える。また、ドリフト層は、並列ｐｎ層２０２のドレイン側に、ｎ型第１バッファ層２０４を備える。基板内のキャリアライフタイム（キャリア寿命時間）は制御されていない場合、同図（ｂ）に示すように基板表面から深さ方向にかけて一定（未制御）である。この超接合ＭＯＳＦＥＴ２０１では、前記並列ｐｎ層２０２内のｎ型ドリフト領域２０２ａを耐圧に見合うように通常の不純物濃度より高濃度にしても、前記並列ｐｎ層２０２のピッチ幅を狭くすることにより、並列ｐｎ層２０２のすべてを低電圧で空乏化することができるため、ユニポーラ型にもかかわらず、高耐圧で低オン抵抗となる特徴を有する。さらに、ユニポーラデバイスに由来する高速スイッチングが可能であるほか、逆方向のダイオード構造（図２（ａ）の符号２０３と２０２ａ）を内蔵しているため、図５のインバータ回路の並列ダイオード４０１を新たに接続する必要がなく、装置の小型化が期待できるメリットも有する。さらに、超接合ＭＯＳＦＥＴ（ＳＪ−ＭＯＳＦＥＴ）２０１をスイッチングデバイスとし、内蔵するダイオードをファストリカバリーダイオードとして用いて更なる高速化と低損失化を図ることも行われている。【０００６】
このような超接合ＭＯＳＦＥＴ２０１に関する文献として、ドリフト層２０５に、並列ｐｎ層からなるＳＪ構造と、その下層に不純物濃度を２段階に変化させたｎ型バッファ層を設けることにより、オン抵抗を下げ、内蔵ダイオードの逆回復特性をソフトリカバリ波形にすることを記載したものが公開されている（例えば、下記特許文献１参照。）。ドレイン、ソース間のリーク電流を増大させずに逆回復時間を短縮するＳＪ−ＭＯＳ構造を備える半導体装置については既に知られている（例えば、下記特許文献２参照。）。また、ＳＪ構造を備えるショットキーバリアダイオードにＳＪ―ＭＯＳＦＥＴを接続することにより、ソフトスイッチング方式に適した半導体装置を可能にすることが記載されている（例えば、下記特許文献３参照。）。ＳＪ構造を備えるショットキーバリアダイオードの全体にライフタイム制御領域を設け、逆電流を低減し、逆回復特性を向上させることが示されている（例えば、下記特許文献４参照。）。逆回復特性をソフトリカバリ波形にするための、ライフタイム制御方法についての記載がある（例えば、下記特許文献５参照。）。過剰少数キャリアのライフタイム制御方法について記載されている（例えば、下記特許文献６参照。）。さらに、従来の素子に比べて、耐圧及びターンオフ特性を向上させることができる半導体装置に関する記述が開示されている（例えば、下記特許文献７参照。）。
【先行技術文献】
【特許文献】
【０００７】
【特許文献１】特開２００３−１０１０２２号公報（図１１、段落００７７から００７９）
【特許文献２】特再公表２０１０−２４４３３号公報（要約）
【特許文献３】特開２００６−２４６９０号公報（要約の課題と解決手段）
【特許文献４】特開２００８−２５８３１３号公報（要約）
【特許文献５】特開２００７−５９８０１号公報（要約）
【特許文献６】特開平７−２２６４０５号公報（課題）
【特許文献７】特開２００１−１０２５７７号公報（課題）
【発明の概要】
【発明が解決しようとする課題】
【０００８】
前記図２（ａ）に示す超接合ＭＯＳＦＥＴ２０１では、順阻止状態には、空乏層が低耐圧で並列ｐｎ層内の各カラム（ｎ型ドリフト領域２０２ａおよびｐ型仕切り領域２０２ｂ）内に広がりきり完全に空乏化する。その際、内蔵ダイオード（符号２０３−２０２ａ）は順方向電流（還流電流）が流れている状態から、内蔵ダイオードのｐｎ接合の逆バイアス阻止状態（即ち逆回復状態）に遷移する。しかしながら、逆回復状態における内蔵ダイオードは、超接合ＭＯＳＦＥＴ２０１がユニポーラ構造のため、少数キャリアがほとんど無く逆回復電流Ｉｒｐが小さい。その上、電流波形および電圧波形が急峻に立ち上がるいわゆるハードリカバリ波形になり易い。後述する図３には、図２の従来構造の超接合ＭＯＳＦＥＴの逆回復電流波形図も記載されている。逆回復動作がハードリカバリ波形になると、図３の従来構造の超接合ＭＯＳＦＥＴの逆回復波形図に示すように、リンギング（振動波形）が発生しノイズの発生原因となることが問題となる（この図３では振動波形部分が重なり黒くつぶれた状態になり見難くなっている。）。なお、図３の従来構造の波形は、図２（ａ）に示す従来構造の縦型超接合ＭＯＳＦＥＴ２０１について、電源電圧を４００Ｖ、順方向電流を２０Ａ、逆方向電流の時間変化を１００Ａ／μｓとして、逆回復動作の電流波形をシミュレーションした結果である。【０００９】
本発明は以上説明した点を考慮してなされたものであり、本発明の目的は、逆回復動作時のハードリカバリ波形を緩和した半導体装置とその製造方法を提供することである。さらに、ハードリカバリ波形を緩和して逆回復電流（Ｉｒｐ）と逆回復時間（ｔｒｒ）を低減し、高速スイッチングおよび低逆回復損失を得ることのできる半導体装置とその製造方法を提供することである。
【課題を解決するための手段】
【００１０】
上述した課題を解決し、本発明は前記目的を達成するため、この発明にかかる半導体装置は、次の特徴を有する。第１導電型のドレイン層の第１主面上に垂直方向に伸びる相互に平行な複数のｐｎ接合を有し、該ｐｎ接合に挟まれる第１導電型のドリフト領域と第２導電型の仕切り領域とが交互に接して並ぶ並列ｐｎ層が設けられている。前記並列ｐｎ層の第１主面側にＭＯＳゲート構造が設けられている。前記並列ｐｎ層と前記ドレイン層との間に第１導電型の第１バッファ層が設けられている。前記第１バッファ層の不純物濃度は前記ドリフト領域の不純物濃度より低濃度である。前記並列ｐｎ層内の前記仕切り領域の少なくとも一つが前記ドリフト領域の不純物濃度より低濃度の第１導電型領域に置き換えられている。前記第１バッファ層と前記ドレイン層との間に前記ドリフト領域より不純物濃度が高濃度の第２バッファ層を備えることも好ましい。前記第２バッファ層の不純物濃度は前記ドリフト領域の不純物濃度より高濃度である。前記並列ｐｎ層が格子状の平面パターンを有することも好ましい。【００１１】
また、上述した課題を解決し、本発明の目的を達成するため、この発明にかかる半導体装置の製造方法は、第１導電型のドレイン層の第１主面上に設けられたドリフト領域より不純物濃度が高濃度の第１導電型の高濃度バッファ層と、前記高濃度バッファ層上に設けられた、前記ドリフト領域の不純物濃度より低濃度の第１導電型の低濃度バッファ層と、前記低濃度バッファ層上に設けられた、第１導電型のドリフト領域と第２導電型の仕切り領域とを交互に繰り返し配置した並列ｐｎ層と、を備え、前記仕切り領域の少なくとも一つが前記ドリフト領域の不純物濃度より低濃度の第１導電型領域に置き換えられている半導体装置の製造方法であって、前記並列ｐｎ層のキャリアライフタイムを重金属の添加または荷電粒子の照射により前記高濃度バッファ層より短くする工程を含むことを特徴とする。【００１２】
また、上述した課題を解決し、本発明の目的を達成するため、この発明にかかる半導体装置の製造方法は、第１導電型のドレイン層の第１主面上に設けられたドリフト領域より不純物濃度が高濃度の第１導電型の高濃度バッファ層と、前記高濃度バッファ層上に設けられた、前記ドリフト領域の不純物濃度より低濃度の第１導電型の低濃度バッファ層と、前記低濃度バッファ層上に設けられた、第１導電型のドリフト領域と第２導電型の仕切り領域とを交互に繰り返し配置した並列ｐｎ層と、を備え、前記仕切り領域の少なくとも一つが前記ドリフト領域の不純物濃度より低濃度の第１導電型領域に置き換えられている半導体装置の製造方法であって、次の特徴を有する。まず、前記ドレイン層の第１主面上に、前記ドリフト領域より不純物濃度が高濃度の第１導電型の高濃度バッファ層を形成する工程を行う。次に、前記高濃度バッファ層上に、前記ドリフト領域の不純物濃度より低濃度の第１導電型の低濃度バッファ層を形成する工程を行う。次に、前記低濃度バッファ層上に前記並列ｐｎ層を形成する工程を行う。次に、前記並列ｐｎ層側から重金属の添加または荷電粒子の照射を行うことにより、前記並列ｐｎ層のキャリアライフタイムを前記高濃度バッファ層のキャリアライフタイムより短くする工程を行う。【００１３】
また、上述した課題を解決し、本発明の目的を達成するため、この発明にかかる半導体装置の製造方法は、第１導電型のドレイン層の第１主面上に設けられたドリフト領域より不純物濃度が高濃度の第１導電型の高濃度バッファ層と、前記高濃度バッファ層上に設けられた、前記ドリフト領域の不純物濃度より低濃度の第１導電型の低濃度バッファ層と、前記低濃度バッファ層上に設けられた、第１導電型のドリフト領域と第２導電型の仕切り領域とを交互に繰り返し配置した並列ｐｎ層と、を備え、前記仕切り領域の少なくとも一つが前記ドリフト領域の不純物濃度より低濃度の第１導電型領域に置き換えられている半導体装置の製造方法であって、次の特徴を有する。まず、半導体基板のおもて面側に前記並列ｐｎ層を形成する工程を行う。次に、前記半導体基板のおもて面側において、前記並列ｐｎ層上に素子構造を形成する工程を行う。次に、前記半導体基板の裏面側に、前記ドリフト領域の不純物濃度より低濃度の第１導電型の低濃度バッファ層を形成する工程を行う。次に、前記半導体基板の裏面側の、前記低濃度バッファ層よりも浅い位置に、前記ドリフト領域より不純物濃度が高濃度の第１導電型の高濃度バッファ層を形成する工程を行う。次に、前記高濃度バッファ層側から重金属の添加または荷電粒子の照射を行うことにより、前記並列ｐｎ層のキャリアライフタイムを前記高濃度バッファ層のキャリアライフタイムより短くする工程を行う。
【発明の効果】
【００１４】
本発明によれば、逆回復動作時のハードリカバリ波形を緩和する半導体装置とその製造方法を提供することができる。さらに、高速動作および逆回復損失の低減が可能な半導体装置とその製造方法を提供することができる。
【図面の簡単な説明】
【００１５】
【図１】図１は、本発明の実施例１にかかる、並列ｐｎ層中のｐ型仕切り領域がｎ型ドリフト領域より不純物濃度が低濃度のｎ型領域に置き換えられている超接合ＭＯＳＦＥＴの要部断面図である。
【図２】図２は、従来の超接合ＭＯＳＦＥＴの要部断面図（ａ）と、（ａ）に対応する基板の深さ方向に合わせて縦軸を深さにとったキャリアライフタイム分布図である。
【図３】図３は、図２の従来構造の超接合ＭＯＳＦＥＴと図１の本発明の実施例１にかかる超接合ＭＯＳＦＥＴに対応するそれぞれの逆回復電流波形図である。
【図４】図４は、本発明の実施例１の超接合ＭＯＳＦＥＴのそれぞれ異なるキャリアライフタイム分布図である。
【図５】図５は、通常のインバータ回路図である。
【図６】図６は、通常のＩＧＢＴ（ａ）とＭＯＳＦＥＴ（ｂ）の要部断面図である。
【図７】図７は、本発明の超接合ＭＯＳＦＥＴにおいて、基板表面に平行な面で切断した並列ｐｎ層の平面パターンを示す要部断面図の一例である。
【図８】図８は、図７のＢ−Ｂ´破線（ａ）およびＣ−Ｃ´破線（ｂ）における要部断面図である。
【図９】図９は、本発明の超接合ＭＯＳＦＥＴにおいて、基板表面に平行な面で切断した並列ｐｎ層の平面パターンを示す要部断面図の別の一例である。
【図１０】図１０は、図９のＢ−Ｂ´破線（ａ）およびＣ−Ｃ´破線（ｂ）における要部断面図である。
【発明を実施するための形態】
【００１６】
以下、本発明の半導体装置とその製造方法およびダイオードを並列接続させた複合半導体装置にかかる実施例について、図面を参照して詳細に説明する。本明細書および添付図面においては、ｎまたはｐを冠記した層や領域では、それぞれ電子または正孔が多数キャリアであることを意味する。また、ｎやｐに付す＋および−は、それぞれ相対的に不純物濃度が高いまたは低いことを意味する。なお、以下の実施例の説明および添付図面において、同様の構成には同一の符号を付し、重複する説明を省略する。また、実施例で説明される添付図面は、見易くまたは理解し易くするために正確なスケール、寸法比で描かれていない。本発明はその要旨を超えない限り、以下に説明する実施例の記載に限定されるものではない。
【実施例１】
【００１７】
図１は、本発明の実施例１にかかる、並列ｐｎ層中のｐ型仕切り領域がｎ型ドリフト領域より不純物濃度が低濃度のｎ型領域に置き換えられている超接合ＭＯＳＦＥＴの要部断面図である。本発明にかかる縦型超接合ＭＯＳＦＥＴ５０，５１の素子活性部の要部断面図を図１に示す。図１（ａ），（ｂ）に示す縦型超接合ＭＯＳＦＥＴ５０，５１は、ドリフト層を、不純物濃度を高めたｎ型の領域（ｎ型ドリフト領域）４ａとｐ型の領域（ｐ型仕切り領域）４ｂとを基板主面に平行な方向に交互に繰り返し配置した並列ｐｎ層４とした超接合（ＳＪ）構造を備える。すなわち、縦型超接合ＭＯＳＦＥＴ５０，５１は、並列ｐｎ層４を構成するｎ型ドリフト領域４ａおよびｐ型仕切り領域４ｂにより、基板主面に垂直な方向（基板深さ方向）に伸び、かつ相互に平行な複数のｐｎ接合６を有する。図１（ａ）には、並列ｐｎ層４の一部のｐ型仕切り領域４ｂの複数領域をｎ型ドリフト領域４ａの不純物濃度より低い濃度のｎ-型領域４ｃとしたＳＪ構造を備えた縦型超接合ＭＯＳＦＥＴ５０を示す。縦型超接合ＭＯＳＦＥＴ５０は、並列ｐｎ層４とｎ++型ドレイン層１の間に、並列ｐｎ層４側から、前記ｎ-型領域４ｃと同程度の不純物濃度のｎ-型第１バッファ層３と、前記並列ｐｎ層４のｎ型ドリフト領域４ａの不純物濃度より高濃度のｎ+型第２バッファ層２とを順に備える。【００１８】
図１（ｂ）には、並列ｐｎ層４の一つのｐ型仕切り領域４ｂをｎ型ドリフト領域４ａの不純物濃度より低い濃度のｎ-型領域４ｃとしたＳＪ構造を備えた縦型超接合ＭＯＳＦＥＴ５１を示す。縦型超接合ＭＯＳＦＥＴ５１は、並列ｐｎ層４の下端面とｎ++型ドレイン層１の間に、前記ｎ-型領域４ｃと同程度の不純物濃度のｎ-型第１バッファ層３を備える。また、縦型超接合ＭＯＳＦＥＴ５０，５１は、並列ｐｎ層４の、ｎ-型第１バッファ層３側に対して反対側に、ｐ型ベース領域５、ｎ+型ソース領域７、ｐ+型コンタクト領域８、ゲート絶縁膜９およびゲート電極１１からなる一般的なＭＯＳゲート（金属−酸化膜−半導体からなる絶縁ゲート）構造と、ソース電極１２とを備える。ドレイン電極１３は、ｎ++型ドレイン層１に接する。活性領域（素子活性部）は、オン状態のときに電流が流れる（電流駆動を担う）領域である。【００１９】
前記図１（ａ）、（ｂ）に示す縦型超接合ＭＯＳＦＥＴ５０，５１はいずれも、並列ｐｎ層４内のｐ型仕切り領域４ｂの一部をｎ-型領域４ｃとすることにより、ｐ型ベース領域５、ｎ-型領域４ｃ、ｎ-型第１バッファ層３、（ｎ+型第２バッファ層２）を有するｐｉｎダイオード１０ａ，１０ｂとＭＯＳＦＥＴ領域２０を備えている。【００２０】
本発明の縦型超接合ＭＯＳＦＥＴ５０，５１は、前述のような構成とすることにより耐圧を低下させることなく、ｐｉｎダイオード１０ａ，１０ｂを機能させることができる。また、図１に示すｐｉｎダイオード１０ａ，１０ｂの数を変えることにより、ソフトリカバリ化の程度を調整することができる。ｐｉｎダイオードの数を増やすほど、ソフトリカバリ化の効果は大きくなる。また、ｐｉｎダイオード１０ａ，１０ｂは、それ単体で耐圧を確保できる程度にｎ-型領域４ｃの不純物濃度を低く抑えているため、配置場所の制限はなく、ｎ-型領域４ｃ同士はｎ型ドリフト領域４ａを挟んで隣り合っていても良い。【００２１】
また、図１（ａ）の前記超接合ＭＯＳＦＥＴ５０では、ｎ+型第２バッファ層２が、超接合ＭＯＳＦＥＴ５０の逆回復動作時にキャリア溜めとしての機能を有し、キャリアの排出時間を長くすることにより、いっそう逆回復時間を長くしてソフトリカバリ波形にする効果を有する。【００２２】
図７は、本発明の超接合ＭＯＳＦＥＴ５０において、基板表面に平行な面で切断した並列ｐｎ層４の平面パターンを示す要部断面図の一例である。図８は、図７のＢ−Ｂ´破線（ａ）およびＣ−Ｃ´破線（ｂ）における要部断面図である。図９は、本発明の超接合ＭＯＳＦＥＴ５０において、基板表面に平行な面で切断した並列ｐｎ層４の平面パターンを示す要部断面図の別の一例である。図１０は、図９のＢ−Ｂ´破線（ａ）およびＣ−Ｃ´破線（ｂ）における要部断面図である。図７において、Ａ−Ａ´破線における断面図が図１（ａ）に対応し、Ｂ−Ｂ´破線における断面図が図８（ａ）に対応し、Ｃ−Ｃ´破線における断面図が図８（ｂ）に対応する。図９において、Ａ−Ａ´破線における断面図が図１（ａ）に対応し、Ｂ−Ｂ´破線における断面図が図１０（ａ）に対応し、Ｃ−Ｃ´破線における断面図が図１０（ｂ）に対応する。【００２３】
図７に示す並列ｐｎ層４の平面パターンは、ｎ型ドリフト領域４ａとｐ型仕切り領域４ｂとが並ぶ方向と直交する方向に延びるストライプ状である。また、図９に示す並列ｐｎ層４の平面パターンは、ｐ型仕切り領域４ｂおよびｎ-型領域４ｃが格子状に配置されるとともにそれぞれがｎ型ドリフト領域４ａに囲まれるように配置されている。前述したようにｎ-型領域４ｃの配置数は適宜変更することができる。また、図７および図９において素子周縁部にはｎ-型領域４ｃは形成されていない。素子周縁部の並列ｐｎ層の表面には、フィールド絶縁膜１８が設けられている。また、素子周縁部の最外周にはチャネルストッパー領域１４が設けられている。チャネルストッパー領域１４に電気的に接続されるチャネルストッパー電極１６が設けられている。【００２４】
次に、耐圧６００Ｖクラスの縦型超接合ＭＯＳＦＥＴ５０の特性について以下詳細に説明する。各層、領域の寸法及び不純物濃度等の概略を以下に示す。並列ｐｎ層４の深さ方向の厚さ（以降厚さとは基板の深さ方向の距離とする）を３６．０μｍ、並列ｐｎ層４のピッチ幅は１２．０μｍとし、ｎ型ドリフト領域４ａとｐ型仕切り領域４ｂの幅はそれぞれ６．０μｍ、前記各領域の不純物濃度は３．０×１０15ｃｍ-3とする。並列ｐｎ層４直下（ドレイン側）にあるｎ-型第１バッファ層３の厚さは９μｍ、不純物濃度は前記ｎ型ドリフト領域４ａより低濃度の１．０×１０15ｃｍ-3とした。さらにその下のｎ+型第２バッファ層２は、逆回復動作時にも空乏層が広がりきらないように厚さは１５μｍ、不純物濃度は前記ｎ型ドリフト領域４ａより高い１．０×１０16ｃｍ-3に設定した。また、ｎ++型ドレイン層１の不純物濃度は２．０×１０18ｃｍ-3とした。【００２５】
図４は、本発明の実施例１の超接合ＭＯＳＦＥＴのそれぞれ異なるキャリアライフタイム分布図である。図４（ａ）の縦型超接合ＭＯＳＦＥＴ５０のキャリアライフタイムの概略の分布図を、図４（ｂ）から図４（ｄ）に示す。いずれの場合においても、ｎ+型第２バッファ層２のキャリアライフタイムは制御しないかもしくは並列ｐｎ層４および第１バッファ層３に比べて短くならないようにする。第２バッファ層２以外のいずれかまたはすべての領域のキャリアライフタイムを局部的に短くして高速スイッチングを可能にしている。基本となる電子のライフタイムは１．０×１０-5 秒、正孔ライフタイムは３．０×１０-6 秒とし、キャリアライフタイムを短くしたときの最低値は、電子キャリアライフタイムを１．０×１０-7 秒、正孔キャリアライフタイムを３．０×１０-8 秒とした。ｎ+型第２バッファ層２にキャリアが十分に保持されていれば、逆回復動作時にソフトリカバリ波形が得られる。このため、他の領域に比べてｎ+型第２バッファ層２のキャリアライフタイムが長い図４（ｂ）から図４（ｄ）のいずれの分布においても高速スイッチングとソフトリカバリ波形が得られる。【００２６】
図４（ｂ）〜（ｃ）に示すキャリアライフタイム分布とするためには、プロトンなどを基板の裏面から照射し、熱処理することにより、（ｂ）では、並列ｐｎ層４のおもて面側の深さを、（ｃ）では、並列ｐｎ層４の裏面側の深さを、それぞれピークとするように（最も短くなるように）、局所的にライフタイム制御すればよい。また、ライフタイムキラーとして白金（Ｐｔ）を用いて基板裏面側（ドレイン層側）からイオン注入し、熱処理により拡散させると、白金は基板のおもて面側に偏析し易いので、（ｄ）に示すようにおもて面側のキャリアライフタイムが最も短い傾斜を有する分布が得られる。【００２７】
ここで、図４（ｂ）に示すキャリアライフタイム分布を有する本発明の縦型超接合ＭＯＳＦＥＴ５０（図４（ａ））にかかる発明の効果を明らかにするために、前述したキャリアライフタイム未調整の図２（ｂ）のキャリアライフタイム分布を有する従来の超接合ＭＯＳＦＥＴ２０１（図２（ａ））とともに、リカバリ波形を測定した。その結果を図３に示す。図３は、図２の従来構造の超接合ＭＯＳＦＥＴと図１の本発明の実施例１にかかる超接合ＭＯＳＦＥＴに対応するそれぞれの逆回復電流波形図である。図３は、前記超接合ＭＯＳＦＥＴ５０，２０１について、電源電圧を４００Ｖ、順方向電流を２０Ａ、逆方向電流の時間変化を１００Ａ／μｓとして、逆回復動作の電流波形をシミュレーションした結果である。なお、図４（ａ）の超接合ＭＯＳＦＥＴ５０は、ライフタイムキラーとしてＨｅ（ヘリウム）を用いて基板裏面側（ドレイン層側）からイオン注入と熱処理によりライフタイムを制御した。また、並列ｐｎ層４のソース側の表面から８μｍの深さをピークとした濃度プロファイルを設定した。さらに、図４（ａ）の超接合ＭＯＳＦＥＴ５０の活性領域のうちｐｉｎダイオード１０ａの面積をＭＯＳＦＥＴ領域２０の面積と同じとした。【００２８】
図３より、従来の超接合ＭＯＳＦＥＴ２０１では、その逆回復電流のピークＩｒｐ１、逆回復時間ｔｒｒ１とも大きく、波形が急峻に立ち上がるハードリカバリ波形を示し、大きく振動した波形となっている。その理由は第２バッファ層がなく、また、内蔵ｐｉｎダイオードもないため、順阻止状態に入る際に、逆回復時に空乏層が広がるにつれてキャリアが枯渇し易くなるためである。【００２９】
一方、本発明の超接合ＭＯＳＦＥＴ５０（図３には実施例と示す）は、並列ｐｎ層中のドリフト領域より高濃度な第２バッファ層を備えるとともに、内蔵ｐｉｎダイオードを備えるので、ｐｉｎダイオードにより注入キャリアが多くなりかつ第２バッファ層が逆回復動作時のキャリア溜めとして機能する。したがって、キャリアの総量が増えるため、逆回復電流（Ｉｒｐ）が増加し、逆回復時間が長くなり、リカバリ波形はソフトになる。【００３０】
以上の結果より、実施例１においては超接合ＭＯＳＦＥＴのソフトリカバリ波形化を図るとともに、逆回復動作の高速化と損失低減を両立した構造を実現している。また、本発明の実施例１では、高濃度のｎ++型ドレイン層１上に、ｎ+型第２バッファ層２とｎ型第１バッファ層３を形成（超接合ＭＯＳＦＥＴ５１についてはｎ型第１バッファ層３のみを形成）した後、並列ｐｎ層４を、多数回のエピタキシャル成長とフォトリソグラフィ技術を繰り返し行ない、同パターンで順次並列ｐｎ層４を積み上げて所要の厚さにする多段エピ方式にて形成した。また、多段エピ方式の代わりにトレンチ埋め込み方式で形成してもよい。トレンチ埋め込み方式で形成する場合、まず、高濃度ｎ++型ドレイン層１上に、ｎ+型第２バッファ層２とｎ型第１バッファ層３と所要の厚さのドリフト層をエピタキシャル成長させる。その後、異方性エッチングにより、並列ｐｎ層の厚さに相当する深さの垂直トレンチを形成し、このトレンチにｎ-型領域４ｃとなるｎ-型シリコン層をエピタキシャル成長させて埋め込み、表面を平坦化させ、ドリフト層を露出させる。その後再度、並列ｐｎ層の厚さに相当する深さの垂直トレンチを形成し、ｐ型仕切り領域４ｂとなるｐ型シリコン層をエピタキシャル成長させて並列ｐｎ層４を形成する。前述のいずれかの方式で作成した並列ｐｎ層４の表面側に、ＭＯＳゲート構造、ソース電極１２および裏面側のドレイン電極１３を形成することにより、本発明にかかる実施例１の超接合ＭＯＳＦＥＴのウェハプロセスがほぼ完成する。また、前述の並列ｐｎ層４の形成方法、その後のウェハプロセスについても、それらの製造方法は従来公知の製造方法を利用することができる。【００３１】
通常、電力用ダイオードにおいては、キャリアライフタイムを短くする方法として、Ａｕ（金）やＰｔ（白金）などの重金属の添加または電子線やプロトンなどの荷電粒子の照射などによりバンドギャップ内に敢えて準位を形成するライフタイムキラーを導入する方法が一般に用いられる。このようなライフタイムキラーを導入することにより、逆回復動作時にダイオード中のキャリアの消滅を促進し、逆回復時のピーク電流Ｉｒｐや逆回復時間ｔｒｒを低減させ逆回復時の損失を低減させることができるからである。超接合ＭＯＳＦＥＴにおいても、ダイオードを内蔵しているためライフタイムキラーを導入して前記図４（ｂ）から図４（ｄ）に示すキャリアライフタイム分布とすることが高速動作および逆回復損失の低減に有効となる。【００３２】
そこで、本発明の超接合ＭＯＳＦＥＴ５０では、第１バッファ層３の下部に、並列ｐｎ層４のｎ型ドリフト領域４ａより高濃度の第２バッファ層２を形成する。さらにこの第２バッファ層２のキャリアライフタイムより第１バッファ層３および並列ｐｎ層４のキャリアライフタイムを短く調整する。キャリアライフタイムをこのように調整することで、さらにリカバリ波形の立ち上がりを緩やかに抑えソフトリカバリ波形とすることができる。【００３３】
局所的にライフタイムを制御する方法としては、金や白金などの重金属の添加またはプロトンなどの荷電粒子の照射により行うことができる。ソース領域７側の表面から重金属のイオン注入と熱処理により第１バッファ層３まで添加することができる。また、ソース電極１２を形成した後、基板の反対側（裏面）をグラインドにより研削し、第１バッファ層３および第２バッファ層２を形成し、その第２バッファ層２の表面から重金属のイオンや荷電粒子を照射することができる。また、これらの局所的なライフタイム制御と電子線照射のようなライフタイムが一様になる制御とを組み合せることもできる。【００３４】
第２バッファ層２の不純物濃度と厚さを調整して、超接合ＭＯＳＦＥＴ５０の順阻止状態のときでもｎ++型ドレイン層１に空乏層が到達しないようなキャリア溜めとすることにより、逆回復動作時にもドリフト層内のキャリアが枯渇することなく、逆回復波形の立ち上がりを緩やかにすることが可能となる。【００３５】
以上の実施例１で述べたことをまとめると、超接合ＭＯＳＦＥＴ５０，５１の仕切り領域４ｂの一部をドリフト領域４ａと同じ導電型でドリフト領域４ａの不純物濃度より低い濃度の領域４ｃに置き換えることで、ソフトリカバリ化を図ることができる。また、超接合ＭＯＳＦＥＴ５０においては、バッファ層を第１バッファ層３と第２バッファ層２の２層から構成して、第２バッファ層２よりも第１バッファ層３および並列ｐｎ層４のライフタイムが短くなるようにライフタイムキラーを導入することで、さらなるソフトリカバリ化を図り、合わせて逆回復時のピーク電流Ｉｒｐや逆回復時間ｔｒｒを低減させ逆回復時の損失を低減させることができる。
【符号の説明】
【００３６】
１            ｎ++型ドレイン層（高濃度第１導電型半導体基板）
２            第２バッファ層
３            第１バッファ層
４            並列ｐｎ層
４ａ          ｎ型ドリフト領域
４ｂ          ｐ型仕切り領域
５            ｐ型ベース領域
６            ｐｎ接合
１０ａ，１０ｂ  ｐｉｎダイオード
５０，２０１  超接合ＭＯＳＦＥＴ
１０１        ＩＧＢＴ
１０３        コレクタ接合
３０１        ＭＯＳＦＥＴ
４０１        ダイオード
１０００      インバータ回路
【図１】
2015040938.tif 000003
【図２】
2015040938.tif 000004
【図３】
2015040938.tif 000005
【図４】
2015040938.tif 000006
【図５】
2015040938.tif 000007
【図６】
2015040938.tif 000008
【図７】
2015040938.tif 000009
【図８】
2015040938.tif 000010
【図９】
2015040938.tif 000011
【図１０】
2015040938.tif 000012
【手続補正書】
【提出日】平成28年7月25日(2016.7.25)
【手続補正１】
【補正対象書類名】特許請求の範囲
【補正対象項目名】全文
【補正方法】変更
【補正の内容】
【特許請求の範囲】
【請求項１】
第１導電型のドレイン層の第１主面上に垂直方向に伸びる相互に平行な複数のｐｎ接合を有し、該ｐｎ接合に挟まれる第１導電型のドリフト領域と第２導電型の仕切り領域とが交互に接して並ぶ並列ｐｎ層と、前記並列ｐｎ層の第１主面側にＭＯＳゲート構造を有し、前記並列ｐｎ層と前記ドレイン層との間に第１導電型の第１バッファ層が設けられ、前記第１バッファ層の不純物濃度は前記ドリフト領域より低濃度である半導体装置において、
前記並列ｐｎ層の第１主面側の表面層に、前記仕切り領域に接して選択的に設けられ、前記ＭＯＳゲート構造を構成する第２導電型のベース領域を有し、
前記並列ｐｎ層内の前記仕切り領域の少なくとも一つが前記ドリフト領域の不純物濃度より低濃度の第１導電型領域に置き換えられていることを特徴とする半導体装置。
【請求項２】
前記第１バッファ層と前記ドレイン層との間に前記ドリフト領域より不純物濃度が高濃度の第１導電型の第２バッファ層を備えることを特徴とする請求項１に記載の半導体装置。
【請求項３】
前記第２バッファ層よりも前記並列ｐｎ層の方がキャリアライフタイムが短いことを特徴とする請求項２に記載の半導体装置。
【請求項４】
前記第２バッファ層よりも前記第１バッファ層の方がキャリアライフタイムが短いことを特徴とする請求項２または３に記載の半導体装置。
【請求項５】
前記第２バッファ層はライフタイムを調整されていないことを特徴とする請求項３または４に記載の半導体装置。
【請求項６】
前記ベース領域、前記第１導電型領域、前記第１バッファ層および前記ドレイン層からなるｐｉｎダイオードを備えることを特徴とする請求項１に記載の半導体装置。
【請求項７】
前記ベース領域、前記第１導電型領域、前記第１バッファ層、前記第２バッファ層および前記ドレイン層からなるｐｉｎダイオードを備えることを特徴とする請求項２〜５のいずれか一つに記載の半導体装置。
【請求項８】
前記ベース領域は、前記仕切り領域の表面領域に、当該仕切り領域に隣接する前記ドリフト領域にわたって設けられていることを特徴とする請求項１〜７のいずれか一つに記載の半導体装置。
【請求項９】
第１導電型のドレイン層の第１主面上に設けられたドリフト領域より不純物濃度が高濃度の第１導電型の高濃度バッファ層と、前記高濃度バッファ層上に設けられた、前記ドリフト領域の不純物濃度より低濃度の第１導電型の低濃度バッファ層と、前記低濃度バッファ層上に設けられた、第１導電型のドリフト領域と第２導電型の仕切り領域とを交互に繰り返し配置した並列ｐｎ層と、を備え、前記仕切り領域の少なくとも一つが前記ドリフト領域の不純物濃度より低濃度の第１導電型領域に置き換えられている半導体装置の製造方法であって、
前記並列ｐｎ層のキャリアライフタイムを重金属の添加または荷電粒子の照射により前記高濃度バッファ層より短くする工程を含むことを特徴とする半導体装置の製造方法。
【請求項１０】
第１導電型のドレイン層の第１主面上に、第１導電型のドリフト領域と第２導電型の仕切り領域とを交互に繰り返し配置した並列ｐｎ層を備え、前記仕切り領域の少なくとも一つが前記ドリフト領域の不純物濃度より低濃度の第１導電型領域に置き換えられている半導体装置の製造方法であって、
前記ドレイン層の第１主面上に、前記ドリフト領域より不純物濃度が高濃度の第１導電型の高濃度バッファ層を形成する工程と、
前記高濃度バッファ層上に、前記ドリフト領域の不純物濃度より低濃度の第１導電型の低濃度バッファ層を形成する工程と、
前記低濃度バッファ層上に前記並列ｐｎ層を形成する工程と、
前記並列ｐｎ層側から重金属の添加または荷電粒子の照射を行うことにより、前記並列ｐｎ層のキャリアライフタイムを前記高濃度バッファ層のキャリアライフタイムより短くする工程と、
を含むことを特徴とする半導体装置の製造方法。
【請求項１１】
第１導電型のドレイン層の第１主面上に、第１導電型のドリフト領域と第２導電型の仕切り領域とを交互に繰り返し配置した並列ｐｎ層を備え、前記仕切り領域の少なくとも一つが前記ドリフト領域の不純物濃度より低濃度の第１導電型領域に置き換えられている半導体装置の製造方法であって、
半導体基板のおもて面側に前記並列ｐｎ層を形成する工程と、
前記半導体基板のおもて面側において、前記並列ｐｎ層上に素子構造を形成する工程と、
前記半導体基板の裏面側に、前記ドリフト領域の不純物濃度より低濃度の第１導電型の低濃度バッファ層を形成する工程と、
前記半導体基板の裏面側の、前記低濃度バッファ層よりも浅い位置に、前記ドリフト領域より不純物濃度が高濃度の第１導電型の高濃度バッファ層を形成する工程と、
前記高濃度バッファ層側から重金属の添加または荷電粒子の照射を行うことにより、前記並列ｐｎ層のキャリアライフタイムを前記高濃度バッファ層のキャリアライフタイムより短くする工程と、
を含むことを特徴とする半導体装置の製造方法。
【手続補正２】
【補正対象書類名】明細書
【補正対象項目名】００１０
【補正方法】変更
【補正の内容】
【００１０】
上述した課題を解決し、本発明は前記目的を達成するため、この発明にかかる半導体装置は、次の特徴を有する。第１導電型のドレイン層の第１主面上に垂直方向に伸びる相互に平行な複数のｐｎ接合を有し、該ｐｎ接合に挟まれる第１導電型のドリフト領域と第２導電型の仕切り領域とが交互に接して並ぶ並列ｐｎ層が設けられている。前記並列ｐｎ層の第１主面側にＭＯＳゲート構造が設けられている。前記並列ｐｎ層と前記ドレイン層との間に第１導電型の第１バッファ層が設けられている。前記第１バッファ層の不純物濃度は前記ドリフト領域の不純物濃度より低濃度である。前記並列ｐｎ層の第１主面側の表面層に、前記仕切り領域に接して、前記ＭＯＳゲート構造を構成する第２導電型のベース領域が選択的に設けられている。前記並列ｐｎ層内の前記仕切り領域の少なくとも一つが前記ドリフト領域の不純物濃度より低濃度の第１導電型領域に置き換えられている。前記第１バッファ層と前記ドレイン層との間に前記ドリフト領域より不純物濃度が高濃度の第２バッファ層を備えることも好ましい。前記第２バッファ層の不純物濃度は前記ドリフト領域の不純物濃度より高濃度である。前記並列ｐｎ層が格子状の平面パターンを有することも好ましい。前記第２バッファ層よりも前記並列ｐｎ層の方がキャリアライフタイムが短いことも好ましい。前記第２バッファ層よりも前記第１バッファ層の方がキャリアライフタイムが短いことも好ましい。前記第２バッファ層はライフタイムを調整されていないことも好ましい。また、前記ベース領域、前記第１導電型領域、前記第１バッファ層および前記ドレイン層からなるｐｉｎダイオードを備えることも好ましい。前記ベース領域、前記第１導電型領域、前記第１バッファ層、前記第２バッファ層および前記ドレイン層からなるｐｉｎダイオードを備えることも好ましい。前記ベース領域は、前記仕切り領域の表面領域に、当該仕切り領域に隣接する前記ドリフト領域にわたって設けられていることも好ましい。
【国際調査報告】
2015040938.tif 000013
2015040938.tif 000014
2015040938.tif 000015
2015040938.tif 000016